(57)【特許請求の範囲】
【請求項１】
ガラスバルブと、前記ガラスバルブに封入された水銀と、前記ガラスバルブの内面に形成された蛍光体層とを有する蛍光ランプであって、
前記ガラスバルブは、鉛フリーガラスであって、
前記蛍光体層は、紫外線により励起されて、それぞれ赤色、緑色及び青色の光に変換する三種類の赤色蛍光体粒子、緑色蛍光体粒子及び青色蛍光体粒子を含み、
前記三種類の蛍光体粒子の内、少なくとも緑色蛍光体粒子および青色蛍光体粒子が波長３１３ｎｍの紫外線を吸収する特性を有し、
波長３１３ｎｍの紫外線を吸収する前記二種類の蛍光体粒子は、前記三種類の蛍光体粒子に対する重量組成比率で５０％以上であることを特徴とする蛍光ランプ。
【請求項２】
波長３１３ｎｍの紫外線を吸収する前記二種類の蛍光体粒子の一は緑色蛍光体粒子であり、当該緑色蛍光体粒子はユウロピウム、マンガン付活アルミン酸バリウム・マグネシウム蛍光体の粒子であることを特徴とする請求項１に記載の蛍光ランプ。
【請求項３】
請求項１または請求項２のいずれかに記載の蛍光ランプを備えることを特徴とするバックライトユニット。
【請求項４】
液晶ディスプレイパネルと、請求項３に記載のバックライトユニットとを備えることを特徴とする液晶表示装置。
【発明の詳細な説明】
【技術分野】
【０００１】
本発明は、蛍光ランプ及びバックライトユニットに関し、特に蛍光ランプ外部に紫外線が漏れ出ることを防止する技術に関する。
【背景技術】
【０００２】
（１）バックライトユニットは、液晶パネルの背面に取り付けられて、液晶ディスプレイ装置の光源として使用されるものである。バックライトユニットの方式は、大別して、エッジライト方式と直下方式とがある。
この中でも直下方式のバックライトユニットは、光を取り出す液晶パネル側の面が開口した筐体と、筐体内に配置された複数本の冷陰極蛍光ランプを備えている。上記開口は、樹脂製の拡散板、拡散シート、レンズシート等で覆われている。
【０００３】
冷陰極蛍光ランプは、小径のガラスバルブを用いることができるので、薄型化、軽量化が要請されるバックライトユニットに用いられることが多い。また、ガラスバルブの内部には発光物資として水銀が封入されている。
ランプの放電の際には、水銀から輝線スペクトル２５４ｎｍ，３１３ｎｍ，３６５ｎｍなどにピークを有する紫外線が放射される。これらの紫外線の一部は、ガラスバルブ外部に通り抜け、バックライトユニットの構成部材に照射される。このため、拡散板などの樹脂製の部材が、紫外線の影響により劣化・変色して透明性・透光性が低下し、その結果バックライトユニットの表面輝度が低下し装置としての寿命に達してしまうという問題がある。
【０００４】
なお、特に影響が大きいのは、波長２５４ｎｍ，３１３ｎｍの紫外線である。３６５ｎｍの紫外線はさほど影響ないと考えられている。
これに関して、特許文献１では、ガラスバルブの内壁面に、酸化チタンなどの金属酸化物からなる被膜を形成することにより、紫外線をランプ外部に漏れ出ることを抑制できるとした冷陰極蛍光ランプが開示されている。
【０００５】
（２）一般に、冷陰極蛍光ランプ等の蛍光ランプでは、ガラスバルブ等からなる透光性容器の内面に蛍光体を含む蛍光体層が形成されている。
このガラスバルブ内には、水銀と、一種以上の希ガスを含む可電離性のガスが充填されている。ガラスバルブ内には、ガラスバルブの両端近傍において電極が配置されている。
この電極間で陽光柱放電が開始されると、ガラスバルブ内の水銀が励起および電離され、水銀の励起に伴って共鳴線（波長１８５ｎｍ、２５４ｎｍ、３１３ｎｍ、３６５ｎｍ）が発生する。
【０００６】
この共鳴線は、ガラスバルブ内面に形成された蛍光体層により可視光に変換される。
近年、環境保護の観点から、蛍光ランプに使用される水銀量を削減する要請が高まっている。そのため、ガラスバルブ内の水銀消費量を抑制する技術の開発が求められている。しかし、蛍光ランプ内の水銀は、下記現象が原因で使用時間の経過とともに次第に消費されることが知られている。蛍光ランプを点灯すると、水銀はガラスバルブ内へ拡散したり、ガラスバルブから蛍光体へ拡散したナトリウム（Ｎａ）と反応してアマルガムを形成したり、蛍光体へ吸着されることにより消費される。消費された水銀は可視光を吸収し易く、輝度の低下原因の１つとなる。
【０００７】
図２１には、水銀消費の問題を解決しようとする構造を有する従来の蛍光ランプの蛍光体層の部分断面を示している（例えば、特許文献２，３参照）。図２１に示すように、蛍光体層５００は、ガラスバルブ５３０上に、蛍光体粒子５２０が堆積して形成されており、蛍光体粒子５２０の表面の一部は金属酸化物５１０により覆われている。金属酸化物５１０は、隣り合う蛍光体粒子間に配置されてこれら連結しており、蛍光体粒子間の空隙を狭小化している。この金属酸化物５１０の存在により、蛍光体層５００内に侵入する水銀が減少され、蛍光体への吸着等による水銀の消費が抑制されている。
【特許文献１】特開2003-7252号公報
【特許文献２】国際公開第ＷＯ２００２／０４７１１２号パンフレット
【特許文献３】特開２００４−６３９９号公報
【発明の開示】
【発明が解決しようとする課題】
【０００８】
しかしながら、上記（１）のように、上記金属酸化物の被膜を形成したランプでは、被膜形成のための工程が必要となるため、その分手間を要することとなる。
本発明は、このような問題に鑑みてなされたものであって、簡易な構成でランプ外部に紫外線が漏れ出ることを抑制することが可能な蛍光ランプ、及びこの蛍光ランプを備えたバックライトユニットを提供することを第1の目的としている。
【０００９】
また、上記（２）のようなランプにおいては、金属酸化物５１０は塊状であるため、蛍光体層によって変換された光が、上記塊状をした金属酸化物５１０によって遮られてしまいガラスバルブ５３０の外側に透過し難い。したがって、上記従来の蛍光ランプには、水銀の消費を抑制できる反面、初期輝度が低くなるという問題がある。
本発明は、水銀の消費の抑制と高輝度との両立がなされた蛍光ランプ等を提供することを第２の目的としている。
【課題を解決するための手段】
【００１０】
上記第１の目的を達成するために、本発明に係る蛍光ランプは、ガラスバルブと、前記ガラスバルブに封入された水銀と、前記ガラスバルブの内面に形成された蛍光体層とを有する蛍光ランプであって、前記ガラスバルブは、鉛フリーガラスであり、前記蛍光体層は、紫外線により励起されて、それぞれ赤色、緑色及び青色の光に変換する三種類の赤色蛍光体粒子、緑色蛍光体粒子及び青色蛍光体粒子を含み、前記三種類の蛍光体粒子の内、少なくとも緑色蛍光体粒子および青色蛍光体粒子が波長３１３ｎｍの紫外線を吸収する特性を有することを特徴とする。
【００１１】
この構成によれば、放電時に発生する波長３１３ｎｍの紫外線は、蛍光体層において吸収されるため、従来のように、別途紫外線防止用の被膜を形成することなく、ランプ外部に波長３１３ｎｍの紫外線が漏れ出ることを防止できる。このため、本発明に係る蛍光ランプを、例えばバックライトユニットに用いた場合、バックライトユニットの構成部材における波長３１３ｎｍの紫外線による劣化を抑制できつつ、暗黒始動性を改善することができる。
【００１３】
また、本発明に係る蛍光ランプは、波長３１３ｎｍの紫外線を吸収する二種類の蛍光体粒子は、前記三種類の蛍光体粒子に対する重量組成比率で５０％以上であることが好ましい。
この構成によれば、確実に、ランプ外部に波長３１３ｎｍの紫外線が漏れ出ることを防止できる。
また、本発明に係る蛍光ランプは、波長３１３ｎｍの紫外線を吸収する前記二種類の蛍光体粒子の一は緑色蛍光体粒子であり、当該緑色蛍光体粒子はユウロピウム，マンガン付活アルミン酸バリウム・マグネシウム蛍光体の粒子であることが好ましい。
また、本発明に係る蛍光ランプは、前記蛍光体層の厚みが、１４μｍ〜２５μｍであることが好ましい。
【００１４】
また、前記蛍光体粒子の間及びその表面に酸化イットリウム保護膜が形成されていることが好ましい。
また、本発明に係るバックライトユニットは、前記蛍光ランプを備えることを特徴とする。
また、本発明に係る液晶表示装置は、液晶ディスプレイパネルと、前記バックライトユニットとを備えることを特徴とする。
【００１５】
また、本発明に係る直下方式のバックライトユニットは、複数本の前記蛍光ランプと、光取り出し側に配置されるポリカーボネイト樹脂製の拡散板とを備えることを特徴とする。
【発明を実施するための最良の形態】
【００２０】
本発明に係る実施の形態について、図面を参照しながら説明する。
１．実施の形態１
１．１  冷陰極型蛍光ランプの構成
図１を参照しながら本実施の形態に係る冷陰極型蛍光ランプ２０の構成について説明する。図１は、冷陰極型蛍光ランプ２０の概略構成を示す一部切欠図であり、蛍光体層の一部拡大図である。
【００２１】
冷陰極型蛍光ランプ２０は、略円形横断面で直管状をしたガラスバルブ３０を有する。このガラスバルブ３０は、例えば、ホウケイ酸ガラスからなる。なお、ガラスバルブ３０のサイズは、長さ７２０ｍｍ、外径４．０ｍｍ、内径３．０ｍｍである。
なお、ホウ珪酸ガラスに限らず、鉛ガラス、鉛フリーガラス、ソーダガラス等を用いてもよい。この場合に、暗黒始動性が改善できる。すなわち、上記したようなガラスは、酸化ナトリウム（Ｎａ２Ｏ）に代表されるアルカリ金属酸化物を多く含み、例えば、酸化ナトリウムの場合はナトリウム（Ｎａ）成分が時間の経過とともにガラスバルブ内面に溶出する。ナトリウムは電気陰性度が低いため、（保護膜の形成されていない）ガラスバルブ内側端部に溶出したナトリウムが、暗黒始動性の向上に寄与するものと思われるからである。
【００２２】
また、自然環境保護を考慮した場合、鉛フリーガラスを用いるのが好ましい。ただ、鉛フリーガラスは、製造過程で不純物として鉛を含んでしまう場合がある。そこで、０.１wt％以下といった不純物レベルで鉛を含有するガラスも鉛フリーガラスと定義することと
する。
なお、内径は１．２ｍｍ〜５．５ｍｍ、外径は１．６ｍｍ〜６．５ｍｍが好ましい。
【００２３】
ガラスバルブ３０の端部には、ビードガラス２３を介してリード線２１が封着されている。このリード線２１は、例えば、タングステンからなる内部リード線と、ニッケルからなる外部リード線とからなる継線であり、内部リード線の先端部には冷陰極型の電極２２が固着されている。
なお、ビードガラス２３とガラスバルブ３０とは融着されていると共に、ビードガラス２３とリード線２１とはフリットガラスによって固着されることで、ガラスバルブ３０の内部が気密にされている。また、電極２２とリード線２１とは、例えばレーザ溶接等を利用して固着されている。
【００２４】
電極２２は、有底筒状をしたいわゆるホロー型電極である。ここで、ホロー型の電極を採用した理由は、ランプ点灯時の放電によって生じる電極におけるスパッタリングの抑制に有効だからである。
ガラスバルブ３０の内部には、水銀が、ガラスバルブ３０の容積に対して所定の比率、例えば、０．６（ｍｇ／ｃｃ）で封入され、また、アルゴン、ネオン等の希ガスが所定の封入圧、例えば、６０（Ｔｏｒｒ）で封入されている。
【００２５】
なお、ここでは、希ガスは、アルゴンとネオンの混合ガスが用いられ、これらの比率は、Ａｒが５％、Ｎｅが９５％である。
蛍光体層３２は、水銀から放射された紫外線により励起され、それぞれ赤色・緑色・青色の光に変換する三種類の蛍光体３２Ｒ，３２Ｇ，３２Ｂを含んでいる。
図２は、三種類の蛍光体の物質名と、波長３１３ｎｍ紫外線の吸収の有無、組成重量比率を示す表であり、図２（ａ）は従来技術に係る蛍光体を例示し、図２（ｂ）は本実施の形態に係る蛍光体を示している。
【００２６】
図２（ａ）に示すように、例示した従来の蛍光体は、青色蛍光体として、ＢａＭｇ２Ａｌ１６Ｏ２７：Ｅｕ２＋（ＢＡＭ，ユウロピウム付活アルミン酸バリウム・マグネシウム蛍光体）、緑色蛍光体として、ＬａＰＯ４：Ｃｅ３＋，Ｔｂ３＋（ＬＡＰ）、赤色蛍光体として、Ｙ２Ｏ３：Ｅｕ３＋（ＹＯＸ）が用いられている。この三種類の蛍光体の内、青色蛍光体のＢＡＭのみが波長３１３ｎｍの紫外線を吸収する性質を有している（波長３１３ｎｍの紫外線で励起される。）。
【００２７】
三種類の蛍光体の組成重量比率は、要求される色温度などにより定められるが、ＢＡＭの組成重量比率は高々４０％程度である。このため、従来の冷陰極蛍光ランプは、ガラスバルブ外部に波長３１３ｎｍの紫外線が漏れ出てしまうという問題がある。
これに対して、図２（ｂ）に示すように、本実施の形態に係る蛍光体は、例示した従来のものとは異なり、緑色蛍光体粒子として、ＢａＭｇ２Ａｌ１６Ｏ２７：Ｅｕ2＋，Ｍｎ
２＋（ＢＡＭ：Ｍｎ２＋、ユウロピウム，マンガン付活アルミン酸バリウム・マグネシウム蛍光体）が用いられている。この緑色蛍光体も青色蛍光体のＢＡＭと同様に波長３１３ｎｍの紫外線を吸収する性質を有する。このように、二種類の蛍光体粒子が、波長３１３ｎｍの紫外線を吸収する性質を有するので、波長３１３ｎｍの紫外線を蛍光体層３２において吸収し（紫外線がガラスバルブ３０に到達することを防止し）、紫外線、ガラスバルブ３０の外部（冷陰極蛍光ランプ２０の外部）に波長３１３ｎｍの紫外線が漏れ出ることを防止できる。
【００２８】
また、図１の下部拡大図に、波長３１３ｎｍの紫外線を黒塗り矢印で示している。波長３１３ｎｍの紫外線は、ガラスバルブ３０に到達することなく、蛍光体層３２においてほぼ遮断されることとなる。このため、ガラスバルブ３０のソラリゼーションも抑制することができる。
１．２  波長３１３ｎｍを吸収する蛍光体の好適な割合について
次に、波長３１３ｎｍを吸収する蛍光体の総重量に対する割合が、紫外線遮断効果に与える影響について調べた実験について説明する。
【００２９】
図３に、本実験結果のグラフを示す。グラフの横軸は波長３１３ｎｍを吸収する蛍光体粒子全量の、全蛍光体粒子の総量に対する重量百分率（％）であり、縦軸は波長３１３ｎｍの放射強度（任意単位）である。
実験は、図１を用いて説明した冷陰極蛍光ランプ２０と同様の構成をしたランプ（外径３ｍｍ，内径２ｍｍ）を、６ｍＡの一定電流で点灯させた場合に、ランプの長手方向の中央部においてランプ外に放射される３１３ｎｍの強度を測定することによって行った。
【００３０】
測定に用いたランプの蛍光体層の膜厚（この膜厚の測定方法は後述。）は、１４μｍ〜２５μｍであった。
図３のグラフに示すように、３１３ｎｍを吸収する蛍光体の重量組成比率を高くするにつれて遮断の効果が大きくなり、特にその比率が５０％以上となると顕著にランプ外へ３１３ｎｍ紫外線が漏洩することを防止できたことがわかる。
【００３１】
なお、グラフ上は上記比率が５０％以上になると３１３ｎｍの放射強度はゼロとなっているように見えるが、実際には放射強度が完全にゼロになるわけではなく、微量の放射強度が測定された。
また、本実施の形態において３１３ｎｍを吸収する蛍光体とは、２５４ｎｍ付近の励起波長スペクトル（励起波長スペクトル：蛍光体を波長変化させながら励起発光させ、励起波長と発光強度をプロットしたものであり、最大ピーク高さの励起波長１００と相対値を示すものである。）の強度を１００％としたときに、３１３ｎｍの励起波長スペクトルの強度が８０％以上のものと定義する。即ち、上記３１３ｎｍを吸収する蛍光体は、３１３ｎｍを吸収して可視光に変換できる蛍光体である。
【００３２】
なお、図２（ｂ）に示すように３１３ｎｍを吸収する特性の青色及び緑色蛍光体を用いた場合の、蛍光体の重量組成比率の上限は９０％である。もっとも、この上限値は、３色の蛍光体を混合したときの設定すべき色範囲に応じて変化し得る。
１．３  外部電極型蛍光ランプの構成
本発明は、冷陰極蛍光ランプのみならず、外部電極型の蛍光ランプにも適用することが可能である。
【００３３】
図４は、本実施の形態に係る外部電極型蛍光ランプ５０の構成を示す図であって、図４（ａ）は外部電極型蛍光ランプの概略図であり、図４（ｂ）は、外部電極型蛍光ランプ５０の端部を、管軸を含む平面で切断したときの拡大断面図である。
図４（ａ）に示すように、外部電極型蛍光ランプ５０は、直管円筒状のガラス管の両端が封止されてなるガラスバルブ６０と、このガラスバルブ６０の両端部外周に形成された外部電極５１，５２とを備える。
【００３４】
ガラスバルブ６０は、例えば、ホウ珪酸ガラスからなり、その横断面形状は、略円状をしている。外部電極５１，５２は、アルミニウムの金属箔からなり、例えば、シリコーン樹脂に金属粉体を混合した導電性粘着剤によって、ガラスバルブ６０の外周を覆うように貼着されている。
なお、ホウ珪酸ガラスに限らず、鉛ガラス、鉛フリーガラス、ソーダガラス等を用いてもよい。この場合に、暗黒始動性が改善できる。すなわち、上記したようなガラスは、酸化ナトリウム（Ｎａ２Ｏ）に代表されるアルカリ金属酸化物を多く含み、例えば、酸化ナトリウムの場合はナトリウム（Ｎａ）成分が時間の経過とともにガラスバルブ内面に溶出する。ナトリウムは電気陰性度が低いため、（保護膜の形成されていない）ガラスバルブ内側端部に溶出したナトリウムが、暗黒始動性の向上に寄与するものと思われるからである。
【００３５】
特に、外部電極をガラスバルブ端部外周面に覆うように形成した外部電極型蛍光ランプでは、ガラスバルブ材料におけるアルカリ金属酸化物の含有率は、３mol％以上２０mol％以下が好ましい。
例えば、アルカリ金属酸化物が酸化ナトリウムの場合、その含有率は、５mol％以上２
０mol％以下が好ましい。５mol％未満であると暗黒始動時間が１秒を超える確率が高くなり（換言すると、５mol％以上であれば暗黒始動時間が１秒以内になる確率が高くなる）
、２０mol％を超えると、長時間の使用によりガラスバルブが白色化して輝度の低下を招
いたり、ガラスバルブの強度が低下したりするなどの問題が生じるからである。
【００３６】
また、自然環境保護を考慮した場合、鉛フリーガラスを用いるのが好ましい。ただ、鉛フリーガラスは、製造過程で不純物として鉛を含んでしまう場合がある。そこで、０.１wt％以下といった不純物レベルで鉛を含有するガラスも鉛フリーガラスと定義することと
する。
なお、導電性粘着剤としては、シリコーン樹脂の代わりにフッ素樹脂、ポリイミド樹脂又はエポキシ樹脂等を用いてもよい。また、金属箔を導電性粘着剤でガラスバルブ６０に貼着する代わりに、銀ペーストをガラスバルブ６０の電極形成部分の全周に塗布することによって外部電極５１，５２を形成してもよい。さらに、外部電極５１，５２の形状は、円筒状をしていてもよいし、また、ガラスバルブ６０の端部を覆ったキャップ状をしていてもよい。
【００３７】
図４（ｂ）に示すように、ガラスバルブ６０の内面には、例えば、酸化イットリウム（Ｙ２Ｏ３）からなる保護層６２が形成されている。保護層６２は、ガラスバルブ６０内に封入された水銀と、ガラスバルブ６０に含まれるナトリウム（Ｎａ）とが反応するのを抑制する機能を有している。
保護層６２には、蛍光体層６４が被着されている。この蛍光体層６４は、図４（ａ）に示すように、外部電極５１，５２のランプ中央側の端部の位置をＢとすると、ガラスバルブ６０内においてＢ−Ｂ間に相当する領域に形成されている。
【００３８】
蛍光体層６４には、青色蛍光体粒子６４Ｂとして、ＢａＭｇ２Ａｌ１６Ｏ２７：Ｅｕ２＋（ＢＡＭ）、緑色蛍光体粒子６４Ｇとして、ＢａＭｇ２Ａｌ１６Ｏ２７：Ｅｕ2＋，Ｍｎ２＋（ＢＡＭ：Ｍｎ２＋）、赤色蛍光体粒子６４Ｒとして、Ｙ２Ｏ３：Ｅｕ３＋（ＹＯＸ）が用いられている。
１．４  バックライトユニットの構成
本発明に係る冷陰極蛍光ランプ２０は、直下方式やエッジライト方式（導光板方式）のバックライトユニットに用いることができる。以下、順に説明する。
【００３９】
１．４．１  直下方式のバックライトユニット
図５は、本実施の形態に係る直下方式のバックライトユニット１の構成を示す概略斜視図である。図５においては内部の構造がわかるように前面パネル１６の一部を切り欠いて示している。
直下方式のバックライトユニット１は、複数の冷陰極蛍光ランプ２０と、光を取り出す液晶パネル側の面だけが開口しており、複数の冷陰極蛍光ランプ２０を収納する筐体１０と、この筐体の開口を覆う前面パネル１６とを備えている。
【００４０】
冷陰極型蛍光ランプ２０は直管状をしており、本実施の形態では、１４本の冷陰極型蛍光ランプ２０が、その軸心が水平に延伸する状態で、筐体１０の短手方向に並列配置されている。なお、これらの冷陰極型蛍光ランプ２０は、図外の駆動回路により点灯される。
筐体１０は、ポリエチレンテレフタレート（ＰＥＴ）樹脂製であって、その内面１１に銀などの金属が蒸着されて反射面が形成されている。なお、筐体は、樹脂以外の材料、例えば、アルミニウム等の金属材料により構成しても良い。
【００４１】
筐体１０の開口部は、透光性の前面パネル１６で覆われており、内部にちりや埃などの異物が入り込まないように密閉されている。前面パネル１６は、拡散板１３、拡散シート１４およびレンズシート１５を積層してなる。
拡散板１３及び拡散シート１４は、冷陰極型蛍光ランプ２０から発せられた光を散乱・拡散させるものであり、レンズシート１５は、当該シート１５の法線方向へ光をそろえるものであって、これらにより冷陰極型蛍光ランプ２０から発せられた光が前面パネル１６の表面（発光面）の全体に亘り均一に前方を照射するように構成されている。
【００４２】
なお、拡散板１３の材料は、ＰＣ（ポリカーボネイト）樹脂製である。ＰＣ樹脂は、耐湿性、機械強度、耐熱性および光透過性に優れており、ＰＣ樹脂製の板は吸湿によって反りを生じることがほとんどないため、画面サイズが大型（例えば、１７インチ以上）な液晶テレビ用の拡散板に使用されることが多い。
この反面、ＰＣ樹脂は、小型液晶テレビ用として使用されるアクリル樹脂製の拡散板と比べると、紫外線の影響により劣化・変色し易いという問題点を有している。
【００４３】
本発明者らの検討によれば、アクリル樹脂製の拡散板では、３１３ｎｍの紫外線による影響はほとんど問題にならない程度であるのに対して、ＰＣ樹脂製の拡散板では、３１３ｎｍの紫外線により著しく劣化・変色する場合があることを確認している。
本実施の形態に係る冷陰極型蛍光ランプ２０は、３１３ｎｍ紫外線を吸収する蛍光体を含んでいるため、３１３ｎｍ紫外線の漏洩を防止することができ、特に３１３ｎｍ紫外線により劣化しやすいＰＣ樹脂製の拡散板を用いたとしても、バックライトユニットとしての特性を長時間維持することが可能となる。
【００４４】
１．４．２  エッジライト方式のバックライトユニット
図６は、エッジライト方式のバックライトユニット８０の概略構成を示す断面図である。
バックライトユニット８０は、透光性を有するアクリル樹脂製の導光板８２、導光板８２の両端面に設けられた２本の冷陰極蛍光ランプ２０、冷陰極蛍光ランプ２０から放射された光を導光板８２側に反射させる反射板８４、導光板８２の主面（光取り出し側の面）に設けられたシート層８６を備えている。
【００４５】
このバックライトユニット８０の前面には液晶パネル９０が配されている。
シート層８６は、輝度を向上させるためのプリズムシート［例えば、３Ｍ社製のBEF(Brightness Enhancement Firm)］や、視野角拡大を目的とした光拡散シート等の複数のシートが積層されたものである。
シート層８６を構成するシートの中には、波長３１３ｎｍの紫外線による劣化が生じやすい材質が含まれることがある。本実施の形態に係る冷陰極蛍光ランプ２０を用いれば、上記劣化を抑制することが可能となる。
【００４６】
１．５  その他の事項
１．５．１  波長３１３ｎｍの紫外線を吸収して励起発光する蛍光体の例
実施の形態においては、青色、緑色の二種類の蛍光体が波長３１３ｎｍの紫外線を吸収する性質を有していたが、さらに、赤色蛍光体も同様の性質を有するものを用いてもよい。具体的には、赤色蛍光体として、Ｙ（Ｐ，Ｖ）Ｏ４：Ｅｕ３＋または３．５ＭｇＯ・０．５ＭｇＦ２・ＧｅＯ２：Ｍｎ４＋（ＭＦＧ）を用いることができる。三種類全ての蛍光体が波長３１３ｎｍの紫外線を吸収する性質を有すると、より効果的にランプ外に波長３１３ｎｍの紫外線が漏れ出ることを防止できる。
【００４７】
また、用いることができる波長３１３ｎｍの紫外線を吸収する蛍光体の例は次の通りであり、蛍光体の種類の組み合わせに制約はない。
青色蛍光体・・・ＢａＭｇ２Ａｌ１６Ｏ２７：Ｅｕ２＋  Ｓｒ１０（ＰＯ４）６Ｃｌ２：Ｅｕ２＋  、  （Ｓｒ，Ｃａ，Ｂａ）１０（ＰＯ４）６Ｃｌ２：Ｅｕ２＋  、  Ｂａ１−ｘ−ｙＳｒＸＥｕｙＭｇ１−ｚＭｎｚＡｌ10Ｏ17（但し、ｘ,ｙ,ｚはそれぞれ０≦ｘ≦０．４，０．０７≦ｙ≦０．２５，０．１≦ｚ≦０．６なる条件を満たす数であり、ｚは０．４≦ｚ≦０．５であることが特に好ましい。）
緑色蛍光体・・・ＢａＭｇ２Ａｌ１６Ｏ２７：Ｅｕ2＋，Ｍｎ２＋  ＭｇＧａ２Ｏ４
：Ｍｎ２＋  、  ＣｅＭｇＡｌ１１Ｏ１９：Ｔｂ３＋
赤色蛍光体・・・ＹＶＯ4：Ｅｕ３＋  、  ＹＶＯ４：Ｄｙ３＋（緑と赤の発光）
なお、一種類の発光色に対して、異なる化合物の蛍光体を混合して用いるとしてもよい。例えば、青色にＢＡＭのみ、緑色にＬＡＰ（３１３ｎｍを吸収しない。）とＢＡＭ：Ｍｎ２＋、赤色にＹＯＸ（３１３ｎｍを吸収しない。）とＹＶＯ4：Ｅｕ３＋の蛍光体を用
いても構わない。このような場合においては、前述のように波長３１３ｎｍを吸収する蛍光体が、総重量組成比率で５０％より大きくなるように調整することで、確実に紫外線がガラスバルブ外部に漏れ出ることを防止できる。
【００４８】
１．５．２  蛍光体層の膜厚について
実施の形態で述べたように、蛍光体層３２（図１参照）の膜厚は、１４μｍ〜２５μｍ（より好ましくは、１６μｍ〜２２μｍ。）であることが好ましい。
ここでいう膜厚は、ＳＥＭ（走査型電子顕微鏡）でガラスバルブ３０を横断面を観察した場合において、中心点から例えば０度、９０度、１８０度、２７０度といった任意の４方向の部位における膜厚値（各部位の蛍光体層に凹凸が見られるときは、最も厚い部分を膜厚値とする。）の平均値である。
【００４９】
膜厚が１４μｍ未満であると、ガラスバルブ３０内で発生する紫外線の、可視光に変換されることなくそのままガラスバルブ外へ抜ける割合が高くなり、十分な変換効率が得られないからである。また、膜厚が２５μｍより厚いと、蛍光体層３２に遮られる光の割合が高くなり、必要な変換効率が得られなくなるからである。
１．５．３  波長２５４ｎｍの紫外線について
実施の形態においては、特に詳細を述べなかったが、波長２５４ｎｍの紫外線もバックライトユニットの構成部材を劣化させることがある。このような事態を避けるために、本実施の形態におけるガラスバルブ３０（図１参照）は、波長２５４ｎｍの紫外線を吸収する性質のホウケイ酸ガラスを用いている。
【００５０】
上記性質は、遷移金属の酸化物をその種類によって所定量をドープすることにより実現することができる。例えば、酸化チタン（ＴｉＯ２）の場合には、組成比率０.０５mol％程度以上ドープすることにより上記性質を実現することができる。ただし、酸化チタンの組成比率が５.０mol％より多い場合には、ガラスが失透してしまうため、組成比率０.０
５mol％以上５.０mol％以下程度ドープすることが好ましい。
【００５１】
また、酸化セリウム（ＣｅＯ２）の場合は、組成比率０.０５mol％以上程度ドープすることにより上記性質を実現することができる。ただし、酸化セリウムの組成比率が０.５mol％より多い場合には、ガラスが着色してしまうため、酸化セリウムを組成比率０.０５mol％以上０.５mol％以下程度ドープすることが好ましい。なお、酸化セリウムに加えて酸化スズ（ＳｎＯ）をドープすることにより、酸化セリウムによるガラスの着色を抑えることができるため酸化セリウムを組成比率５.０mol％以下までドープすることができる。ただし、この場合においても酸化セリウムが組成比率５.０mol％より多い場合には、ガラスが失透してしまう。
【００５２】
また、酸化亜鉛（ＺｎＯ）の場合は、組成比率２.０mol％以上程度ドープすることにより上記性質を実現することができる。ただし、酸化亜鉛の組成比率が１０mol％より多い
場合には、ガラスの膨張係数が大きくなり、リード線にタングステン（Ｗ）を用いてた場合にリード線（タングステンの熱膨張係数４４×１０ー７Ｋー１）とガラスの熱膨張係数に差異が生じ封着が困難となるため、酸化亜鉛を２.０mol％以上１０mol％程度ドープす
ることが好ましい。
【００５３】
また、酸化鉄（Ｆｅ２Ｏ３）の場合には、組成比率０.０１mol％以上程度ドープすることにより上記性質を実現することができる。ただし、酸化鉄の組成比率が２.０mol％より多い場合には、ガラスが着色してしまうため、酸化鉄を０.０１mol％以上２.０mol％程度ドープすることが好ましい。
１．５．４  蛍光体層の形成方法について
本実施の形態においては、青色蛍光体としてＢＡＭ蛍光体を用いている。この蛍光体は、シンター工程において特に劣化しやすいことが知られている。
【００５４】
そこで、次に、シンター工程におけるＢＡＭ蛍光体の劣化を抑制できる蛍光体層の形成方法について述べる。
一般に、蛍光体層は、（Ａ）蛍光体サスペンション（蛍光体懸濁液）の調整、（Ｂ）ガラスバルブへのサスペンションの塗布、（Ｃ）乾燥、（Ｄ）シンター（焼成）、の工程を経て形成される。
【００５５】
本発明者らの検討によると、上記シンター工程におけるＢＡＭ蛍光体の劣化は、温度３００℃〜５００℃のシンター工程時に、この蛍光体へ水分が吸着して、蛍光体が劣化することが原因であることがわかった。
なお、２００℃〜３００℃程度に再加熱することで、蛍光体に吸着した水分をある程度は除去できるが、再加熱後に、例えば室温まで温度が低下すると、再び水分が吸着することがあり十分な効果が得られない。
【００５６】
本発明者らの検討によると、この問題の解決方法として、上記（Ａ）の調整工程において、蛍光体サスペンションにカルボン酸金属塩を蛍光体に付着させる調整を行い、（Ｄ）のシンター工程において、熱分解温度範囲が３００℃〜６００℃であるカルボン酸金属塩を水分と反応させて金属酸化物へと化合させれば良いとわかった。
上記カルボン酸金属塩としては、カプリル酸イットリウム、２-エチルヘキサン酸イッ
トリウム、オクチル酸イットリウムが好ましい。
【００５７】
例えばカプリル酸イットリウムを用いた場合の、上記シンター工程におけるカプリル酸Ｙの反応の変遷を示す反応式は次のようになる。
Ｙ(Ｃ７Ｈ１５ＣＯＯ)３ ＋ Ｈ２Ｏ 
→ Ｙ-(ＯＨ)３＋３Ｃ７Ｈ１５ＣＯＯＨ
→ Ｙ２Ｏ３＋Ｈ２Ｏ＋ＣＯ２
カプリル酸イットリウムは、シンター工程中、蛍光体への水分吸着が起こる温度領域において、水分を吸収して酸化イットリウムを形成するため、シンタ時における蛍光体への水分吸着を防止することができる。また、蛍光体表面の水分吸着しやすい部分と反応して、当該部分に酸化イットリウムの被膜を形成する（この被膜については図８を用いて後述する）。
【００５８】
このため、蛍光体表面に水分が再付着することも著しく軽減することができる（例えば、シンターが終わった後、室温中で放置しても水分の吸着はほとんど生じない。）。
続いて、カプリル酸Ｙを用いた場合の、蛍光体層の水分残留の程度を調べた実施例について述べる。
図７は、このシンターの過程におけるＯＨ基の量（水分残留量）の時間変化を示すグラフを示す図である。カプリル酸Ｙを実線で、Ｙアルコキシドを破線で示している。水分残留量は、ＦＴ−ＩＲ分光分析装置を使用し、ＯＨ基吸収帯[４３００(1/cm)]における吸光度の大きさにより評価した。それぞれ化合物は酢酸ブチル溶解した。そして、シリコンウエハ上に膜厚０．１μｍとなるようにスピンコートして、１００℃で３０分間乾燥した。その後、シンター時の温度５５０℃で残留水分量の時間変化を調べた。
【００５９】
図７に示すように、カプリル酸Ｙを用いた場合には、数分間という極めて短時間で水分が除去できた。このことは、本願発明における製法が、ランプ量産における蛍光体焼き付け工程で成膜が可能であることを意味する。
Ｙアルコキシドを用いた場合に、水分残留量が低減できなかったのは、加水分解反応時に、金属原子であるイットリウム（Ｙ）がＯＨ基の攻撃を受けることが原因となったものと考えられる。
【００６０】
これに対して、カプリル酸Ｙを用いた場合には、イットリウム（Ｙ）に結合した有機官能基がＯＨ基に対する立体障害として効果的に作用し、イットリウムとＯＨ基との反応を抑制できたものと考えられる。
以上説明した蛍光体層の形成方法によれば、従来よりＨｇの吸着等により輝度維持率の低下が大きいとされていたＢＡＭ系蛍光体をより多く含んでも長寿命でかつ高輝度維持率のランプが実現できる。
【００６１】
本願発明者らが確認したところ、３０００ｈｒｓで５〜１０％の輝度維持率の改善が確認できている。
また、３０００ｈｒｓでの色シフト（色度ｘ，ｙの変化量）は１／２まで低減でき、長時間使用しても色再現性が劣化することを防止できる。
上記蛍光体層の形成方法は、ＢＡＭ系の蛍光体に限らず、他の種類の蛍光体についても適用でき同様の特性改善の効果を得られる。
【００６２】
次に、上述の蛍光体層の形成方法によって、形成された焼成工程を経た後の、蛍光体層の状態について説明する。
図８は、形成された蛍光体層の断面を示す図である。図８は、図１に対応しており、冷陰極蛍光ランプ２０の蛍光体層を示している。
ガラスバルブ７２の内面の蛍光体層７３は、蛍光体粒子７４と蛍光体粒子７４の粒子間や表面を覆う酸化イットリウム被膜（保護膜）７６とからなる。
【００６３】
酸化イットリウム被膜７６は、蛍光体層７３の表面を覆うと共に、蛍光体粒子７４の表面を覆い、蛍光体粒子７４間を橋掛けている。
この酸化イットリウム被膜７６は、ランプ内に封入された水銀を蛍光体粒子７４やガラスバルブ７２から隔離する作用を有する。
このため、蛍光体粒子７４が水銀と化学的に反応して劣化することや、ガラスバルブ７２に水銀が吸着して放電空間内の水銀が消費されることを防止することができる。
２．実施の形態２
以下、本実施の形態について説明する。
【００６４】
２．１  蛍光ランプの構成と製造方法の概要
本発明の蛍光ランプの一例では、蛍光体粒子間方向の長さが径方向の長さより長い棒状体の太さは１．５μｍ以下である。また、隣接する一対の蛍光体粒子が複数の棒状体によって架橋されている場合もある。ここで、棒状体の「太さ」は、高分解能走査顕微鏡（ＨＲＳＥＭ）で観察したときに見える、棒状体の長手方向長さ（棒状体によって架橋される蛍光体粒子間方向の長さ）の２分の１の箇所における太さを意味する。
【００６５】
金属酸化物は、具体的には、Ｙ，Ｌａ，Ｈｆ，Ｍｇ，Ｓｉ，Ａｌ，Ｐ，Ｂ，ＶおよびＺｒから選ばれる少なくとも一種を含んでいると好ましい。特に好ましい金属はＹである。金属酸化物が、Ｙの酸化物として例えばＹ2Ｏ3を含むと、よりいっそう水銀消費が少なくなる。
本発明の蛍光ランプの一例では、透光性容器は管状ガラスであり、その内径は１．２ｍｍ〜１３．４ｍｍと小さい。このように内径が小さい蛍光ランプに対して、金属酸化物からなる棒状体によって架橋された蛍光体粒子を含む蛍光体層を採用することは、非常に有益である。
【００６６】
本発明の蛍光ランプの製造方法の一例では、金属化合物として、例えば、カルボン酸イットリウム等の有機金属化合物を用いると好ましい。この場合、蛍光体層形成工程における溶媒の気化を、透光性容器内に２５℃における湿度（相対湿度）が１０％〜４０％の気体を供給しながら行うと好ましい。透光性容器内の湿度が低すぎると、その理由は明らかではないが、蛍光体層の厚み等の均一性が悪くなり、高すぎると、溶媒の気化に時間がかかりすぎ生産効率が悪くなる。溶媒の気化を、透光性容器内に２５℃における湿度が１０％〜４０％の気体を供給しながら行えば、均一性が優れた蛍光体層を効率的に形成できる。溶媒を気化する際の雰囲気温度は、塗料に含まれる溶媒の種類によって異なるが、通常２５℃〜５０℃が適当である。
【００６７】
本発明の蛍光ランプの一例は、例えば、発光装置を構成する光源として好ましく用いられる。上記発光装置の一例は、例えば、本発明の蛍光ランプの一例を複数備え、これらは、蛍光ランプが放つ光を透過させることが可能な窓部を備えた外囲器内に収納されている。
上記発光装置の一例は、例えば、液晶ディスプレイ装置等の表示装置を構成するバックライトユニットとして好ましく用いられる。上記液晶ディスプレイ装置の一例では、例えば、ディスプレイパネルの背面に上記発光装置が配置される。
【００６８】
２．２  冷陰極型蛍光ランプの構成
以下、図面を参照しながら冷陰極型蛍光ランプの構成について具体的に説明する。図９は、本実施形態の蛍光ランプの一例を示した断面図であり、図１０は、図９に示した蛍光ランプを構成する蛍光体層の拡大概念図である。
図９に示すように、冷陰極型蛍光ランプ１００において、円形断面を有するガラスバルブ（透光性容器）１０４の両端部は、それぞれリード線１０３で気密封止されており、リード線１０３のガラスバルブ１０４内に在る端部には、それぞれ、電極１０６が接合されている。ガラスバルブ１０４内面の所定の領域には、蛍光体層１０２が形成されている。
【００６９】
図１０に示すように、蛍光体層１０２は、蛍光体粒子１０２ａを含み、蛍光体粒子同士は金属酸化物を含んだ棒状体１０２ｂによって互いに架橋されている。棒状体１０２ｂの太さは、例えば１．５μｍ以下である。隣接する一対の蛍光体粒子１０２ａが複数の棒状体１０２ｂによって架橋されている場合もある。この棒状体１０２ｂの存在により、蛍光体粒子１０２ａ間の間隙が狭小化しており、蛍光体層１０２の内部への水銀の浸入が抑制されている。
【００７０】
よって、蛍光体粒子１０２ａへ吸着することによる水銀の消費が抑制されている。
また、蛍光体粒子１０２ａ間に配置され、蛍光体粒子１０２ａ同士を架橋する金属酸化物は棒状であるので、蛍光体層１０２によって変換された光はガラスバルブ１０４の外側に透過し易い。
以上のことより、本実施形態の蛍光ランプ１は、後述の実施例でも示すように、水銀の消費の抑制と高輝度との両立がなされている。
【００７１】
金属酸化物は、具体的には、例えば、Ｙ，Ｌａ，Ｈｆ，Ｍｇ，Ｓｉ，Ａｌ，Ｐ，Ｂ，ＶおよびＺｒから選ばれる少なくとも一種を含んでいると好ましい。なかでも、Ｚｒ，Ｙ，Ｈｆ等は、酸素原子との結合エネルギーが１０．７×１０-9Ｊを超えるので好ましい。１０．７×１０-9Ｊは、水銀の励起に伴って発生する共鳴線のうちの波長１８５ｎｍの紫外線が有する光量子エネルギーに相当する。酸素原子との結合エネルギーが１０．７×１０-9Ｊを超える金属を含む金属酸化物、例えば、ＺｒＯ2，Ｙ2Ｏ3，ＨｆＯ2を用いれば、波長１８５ｎｍの紫外線の照射に対する金属酸化物の耐久性が向上する。また、金属酸化物がＹ2Ｏ3を含むと、よりいっそう水銀消費が少なくなり好ましい。
【００７２】
金属酸化物として、例えば、ＳｉＯ2，Ａｌ2Ｏ3，ＨｆＯ2を用いてもよい。これらは波長２５４ｎｍの光の透過率がほぼ１００％と高い。蛍光体は２５４ｎｍの光を受けて発光する。よって、波長２５４ｎｍの光の透過率が高い金属酸化物を用いれば、発光効率が高くなり好ましい。
なお、棒状体１０２ｂは、針状体とも言い得る。
【００７３】
尚、波長２５４ｎｍの光の透過率は、ＺｒＯ2については約９５％であり、Ｖ2Ｏ5，Ｙ2Ｏ3，ＮｂＯ5については約８５％である。Ｙ2Ｏ3、ＺｒＯ2については、波長２００ｎｍ
以下の光の透過率が低く、それぞれ、３０％未満、２０％未満である。そのため、これらは、蛍光体を劣化させる波長１８５ｎｍの光の遮断効果が大きく好ましい。
蛍光体層１０２は、例えば、ガラスバルブ１０４の両端部の内面を残してガラスバルブ１０４の内面に形成される。ガラスバルブ１０４の端面から蛍光体層１０２までの距離Ｍについて、特に制限はないが、例えば、４ｍｍ〜７ｍｍが適当である。
【００７４】
蛍光体層１０２に含まれる蛍光体の組成は、例えば、青色蛍光体として、ＢａＭｇ２Ａｌ１６Ｏ２７：Ｅｕ２＋（ＢＡＭ）、緑色蛍光体粒子として、ＢａＭｇ２Ａｌ１６Ｏ２７：Ｅｕ2＋，Ｍｎ２＋（ＢＡＭ：Ｍｎ２＋）、赤色蛍光体として、Ｙ２Ｏ３：Ｅｕ３＋（
ＹＯＸ）が用いられている。
なお、蛍光体層１０２に含まれる蛍光体の組成については、波長３１３ｎｍの紫外線を吸収する蛍光体を２種類以上含んでいれば、特に制限はない。用いる事ができる波長３１３ｎｍの紫外線を吸収する蛍光体の例は次の通りである。
【００７５】
青色蛍光体・・・ＢａＭｇ２Ａｌ１６Ｏ２７：Ｅｕ２＋  Ｓｒ１０（ＰＯ４）６Ｃｌ２：Ｅｕ２＋  、  （Ｓｒ，Ｃａ，Ｂａ）１０（ＰＯ４）６Ｃｌ２：Ｅｕ２＋  、  Ｂａ１−ｘ−ｙＳｒＸＥｕｙＭｇ１−ｚＭｎｚＡｌ10Ｏ17（但し、ｘ,ｙ,ｚはそれぞれ０≦ｘ≦０．４，０．０７≦ｙ≦０．２５，０．１≦ｚ≦０．６なる条件を満たす数であり、ｚは０．４≦ｚ≦０．５であることが特に好ましい。）
緑色蛍光体・・・ＢａＭｇ２Ａｌ１６Ｏ２７：Ｅｕ2＋，Ｍｎ２＋  ＭｇＧａ２Ｏ４
：Ｍｎ２＋  、  ＣｅＭｇＡＬ１１Ｏ１９：Ｔｂ３＋
赤色蛍光体・・・ＹＶＯ4：Ｅｕ３＋  、  ＹＶＯ４：Ｄｙ３＋（緑と赤の発光）
なお、一種類の発光色に対して、異なる化合物の蛍光体を混合して用いるとしてもよい。例えば、青色にＢＡＭのみ、緑色にＬＡＰ（３１３ｎｍを吸収しない。）とＢＡＭ：Ｍｎ２＋、赤色にＹＯＸ（３１３ｎｍを吸収しない。）とＹＶＯ4：Ｅｕ３＋の蛍光体を用
いても構わない。このような場合においては、前述のように波長３１３ｎｍを吸収する蛍光体が、総重量組成比率で５０％より大きくなるように調整することで、確実に紫外線がガラスバルブ外部に漏れ出ることを防止できる。
【００７６】
蛍光体層１０２は、蛍光体粒子および金属酸化物以外に、必要に応じて増粘剤や結着剤等を含んでいてもよい。
ガラスバルブ１０４の材料は、例えば、下記組成の硬質ホウケイ酸ガラスである。
ＳｉＯ2 ６８〜７７％
Ａｌ2Ｏ3 １〜６％
Ｂ2Ｏ3 １４〜１８％
Ｌｉ2Ｏ ０〜０．６％
Ｎａ2Ｏ １〜５％
Ｋ2Ｏ １〜６％
ＭｇＯ ０．３〜０．６％
ＣａＯ ０．６〜１％
ＳｒＯ ０〜０．０５％
ＢａＯ ０〜１．３％
Ｓｂ2Ｏ3 ０〜０．７％
Ａｓ2Ｏ3 ０〜０．２％
ＴｉＯ2 ０．４〜６％
ＺｒＯ2 ０〜０．２％
なお、ホウ珪酸ガラスに限らず、鉛ガラス、鉛フリーガラス、ソーダガラス等を用いてもよい。この場合に、暗黒始動性が改善できる。すなわち、上記したようなガラスは、酸化ナトリウム（Ｎａ２Ｏ）に代表されるアルカリ金属酸化物を多く含み、例えば、酸化ナトリウムの場合はナトリウム（Ｎａ）成分が時間の経過とともにガラスバルブ内面に溶出する。ナトリウムは電気陰性度が低いため、（保護膜の形成されていない）ガラスバルブ内側端部に溶出したナトリウムが、暗黒始動性の向上に寄与するものと思われるからである。
【００７７】
特に、外部電極をガラスバルブ端部外周面に覆うように形成した外部電極型蛍光ランプでは、ガラスバルブ材料におけるアルカリ金属酸化物の含有率は、３mol％以上２０mol％以下が好ましい。
例えば、アルカリ金属酸化物が酸化ナトリウムの場合、その含有率は、５mol％以上２
０mol％以下が好ましい。５mol％未満であると暗黒始動時間が１秒を超える確率が高くなり（換言すると、５mol％以上であれば暗黒始動時間が１秒以内になる確率が高くなる）
、２０mol％を超えると、長時間の使用によりガラスバルブが白色化して輝度の低下を招
いたり、ガラスバルブの強度が低下したりするなどの問題が生じるからである。
また、自然環境保護を考慮した場合、鉛フリーガラスを用いるのが好ましい。ただ、鉛フリーガラスは、製造過程で不純物として鉛を含んでしまう場合がある。そこで、０.１wt％以下といった不純物レベルで鉛を含有するガラスも鉛フリーガラスと定義することと
する。
【００７８】
ガラスバルブ１０４の寸法について特に制限はないが、管長Ｌは、例えば３９ｍｍ〜１３００ｍｍが適当である。ガラスバルブ１０４がホウケイ酸ガラスからなる場合、コスト等を考慮すると、その内径は１．２ｍｍ〜３．８ｍｍが好ましく、外径は１．８ｍｍ〜４．８ｍｍが好ましい。ガラスバルブ１０４がソーダガラスからなる場合は、機械的強度等を考慮すると、その内径は３．０ｍｍ〜１３．４ｍｍが好ましく、外径は４．０ｍｍ〜１５．０ｍｍが好ましい。
【００７９】
このように内径が小さいガラスバルブ１０４を用いた蛍光ランプ１００では、より内径が大きいガラスバルブを用いた蛍光ランプよりも、ランプ電流密度が大きい。このような細径化および大電流化は、水銀の励起に伴って発生する共鳴線のうちの波長１８５ｎｍの紫外線の放射割合を増大させる。特に、短波長側共鳴線は蛍光体を劣化させるので、短波長側共鳴線の放射割合の増大は、点灯時間に伴う輝度の低下割合を大きくする。また、水銀の消費割合も増大させ、さらに輝度の低下割合を大きくする。
【００８０】
そのため、蛍光体粒子が棒状の金属酸化物によって架橋された構造の蛍光体層の採用は、ガラスバルブ１０４の内径が例えば１．２ｍｍ〜１３．４ｍｍと小さい蛍光ランプ１００に対して非常に有益である。
ガラスバルブ１０４内には、例えば、適量の水銀（不図示）と１種または２種以上の希ガスが封入されている。水銀の封入量は、例えば、１ｍｇ〜４．８ｍｇが適当である。希ガスとしては、例えば、アルゴン（Ａｒ）ガス、ネオン（Ｎｅ）ガス等が用いられる。これらのガスの混合割合は、例えばＮｅガス９０〜９５体積％に対してＡｒガス５〜１０体積％が適当である。蛍光ランプ１が点灯していない状態でのガス圧は、例えば６．３〜２０ｋＰａが適当である。
【００８１】
リード線１０３は、例えば、ガラスバルブ１０４内に配置された内部リード線１０３ａと、内部リード線１０３ａに接合されガラスバルブ１０４外に配置された外部リード線１０３ｂとからなる。内部リード線１０３ａは、例えばタングステンからなり、外部リード線１０３ｂは、例えばニッケルからなる。
電極１０６は、例えば有底筒状をしており、ホロー型電極とも言われる。電極１０６は、レーザ溶接等の方法によってリード線１０３に接合されている。電極１０６は有底筒状物の内面にエミッタ（図示せず）が保持された構造をしている。有底筒状物は、例えば、ＮｂまたはＮｉ等からなり、エミッタには、例えば、Ｃｓ2ＡｌＯ3等が用いられる。
【００８２】
電極１０６のサイズは、放電に寄与する有効表面積が所望の大きさとなるように設定されるが、例えば、電極１０６の軸方向の長さＮを３．１ｍｍ〜５．６ｍｍ、内径を１ｍｍ〜２．８ｍｍとすればよい。ガラスバルブ１０４の端面から電極１０６までの距離Ｒは、例えば５ｍｍ〜８．３ｍｍが適当である。
図１１に示すように、蛍光体層１０２のガラスバルブ１０４と向い合う面の反対面において、蛍光体粒子１０２ａは露出していないと好ましい。すなわち、蛍光体粒子１０２ａの表面が上記反対面の一部を成さないように、蛍光体粒子１０２ａが蛍光体層１０２内に埋入された状態にあり、上記反対面は金属酸化物等によって形成されていると好ましい。この場合、蛍光体粒子１０２ａが水銀から隔離され、蛍光体粒子１０２ａへの水銀の吸着がより効果的に抑制される。
【００８３】
上記金属酸化物として、波長２５４ｎｍの光に対する透過率が、例えば、８５％以上と高い金属酸化物を用いれば、波長２５４ｎｍが蛍光体粒子２ａに到達して蛍光体粒子を発光させることができる。この場合、金属酸化物は、例えば、ＳｉＯ2，Ａｉ2Ｏ3，ＨｆＯ2,ＺｒＯ2，Ｖ2Ｏ5，Ｙ2Ｏ3，ＮｂＯ5等であると好ましい。
図１１に示すように、ガラスバルブ１０４と蛍光体層１０２との間には、連続した金属酸化物層１０５が形成されていてもよい。この場合も、ガラスバルブ１０４は水銀から隔離され、水銀がガラスバルブ１０４に拡散して消費されることを抑制できる。ガラスバルブ１０４がＮａを多く含む例えばソーダガラスからなる場合は、Ｎａと水銀とが反応してアマルガムが生成されることを抑制できる。この金属酸化物層１０５を構成する金属酸化物は、例えば、Ｙ，Ｌａ，Ｈｆ，Ｍｇ，Ｓｉ，Ａｌ，Ｐ，Ｂ，ＶおよびＺｒから選ばれる少なくとも一種が用いられる。金属酸化物層１０５を構成する金属酸化物は、蛍光体層１０２に含まれる金属酸化物と同じであってもよいし、異なるものであってもよいが、なかでも、ＳｉＯ2、Ａｌ2Ｏ3等が特に好ましい。
【００８４】
以上、本実施の形態に係る蛍光ランプについて、冷陰極型蛍光ランプを例に挙げて説明したが、本発明はこれに制限されず、例えば、外部電極型蛍光ランプ、熱陰極型蛍光ランプ、電球型蛍光ランプ、外部の誘電コイルなどを用いる無電極蛍光ランプ等に対しても同様に適用できる。
２．３  冷陰極型蛍光ランプの製造方法
続いて、上記説明した蛍光ランプの製造方法の一例について説明する。
【００８５】
図１２に示すように、まず、蛍光体層１０２を形成するための塗料を調整する。塗料の調整は、溶媒に所定量の蛍光体粒子を分散させ、得られた懸濁液に、所定量の金属化合物を投入して溶解させる。ここで用いる溶媒は、沸点の異なる２種以上の有機溶媒を含んでいる。具体的には、酢酸ブチル（沸点１２０〜１２６．５℃），エタノール（沸点７８．３℃），メタノール（沸点６４．６℃），テレピン油（沸点１５０〜２００℃）等から、沸点の異なる２種以上の溶媒を適宜選択すればよい。
【００８６】
２種以上の溶媒の配合割合については、低沸点溶媒１００ｗｔ％に対して、高沸点溶媒が０．１ｗｔ％〜１０ｗｔ％であると適当であり、２ｗｔ％〜６ｗｔ％であるとより適当である。低沸点溶媒と高沸点溶媒との配合割合を調整すれば、棒状体の平均太さを所望の値に調整できる。
金属化合物の添加量について特に制限はないが、例えば、金属化合物の反応により得られる金属酸化物が、蛍光体粒子１００重量部に対して、０．１〜０．６重量部程度蛍光体層に含まれるように、金属化合物が添加されることが好ましい。金属化合物が反応して得られる金属酸化物が少なすぎると蛍光体層が強度不足となり、多すぎると輝度が不十分となる。金属酸化物が、蛍光体粒子１００重量部に対して０．１〜０．６重量部程度含まれるように、金属化合物を添加すれば、強度および輝度の両立がなされた蛍光体層を得ることができる。溶媒の添加量ついても特に制限はないが、例えば、蛍光体粒子１００重量部に対して４５〜１２０重量部程度が適当である。
【００８７】
塗料は、必要に応じて結着剤や増粘剤等を含んでいてもよい。結着剤としては、例えば、リン系結着剤またはホウ素系結着剤等が、増粘剤等としては、ニトロセルロース等が用いられる。この場合、結着剤の添加量は、例えば、蛍光体粒子１００重量部に対して０．１〜２重量部程度が適当であり、増粘剤の添加量は、例えば、蛍光体粒子１００重量部に対して０．３〜２．５重量部程度が適当である。
【００８８】
次に、塗料をガラス管の内面に塗布する。ガラス管への塗料の塗布は、例えば、直立されたガラス管の上方から液を吸い上げる方法で行う。塗料の塗布量について特に制限はないが、蛍光体層に蛍光体が例えば２〜５ｍｇ／ｃｍ2含まれるように調整される。
次いで、塗布された塗料に含まれる有機溶媒を気化して、塗料層を乾燥させる。この際、塗料中の溶媒が気化するにつれて、塗料における金属化合物の濃度が上昇し（金属化合物溶液が濃縮され）、やがて金属化合物が蛍光体粒子間に析出する。気化の進行とともに、表面張力により溶液は蛍光体粒子間においてより狭い空隙へと移動していく。その結果、金属化合物は、蛍光体粒子間の間隔が狭い部分に偏って析出する。
【００８９】
塗料の乾燥は、例えば、ガラス管を直立させた状態、すなわち、塗料の塗布後ガラス１０４の姿勢を変化させないで行う。または、直立されたガラス管を回転させながら行ってもよい。
塗料の乾燥は、ガラス管内を溶媒が気化しやすい雰囲気に保持して行えばよい。例えば、気体をガラス管内に連続供給すればよい。気体の供給量について特に制限はないが、供給量が少なすぎると生産性が悪くなり、供給量が多すぎると均一性の高い蛍光体層の形成を阻害してしまう。そのため、気体の供給量は、０を越え６４ｍｌ／ｍｉｎ／ｃｍ2が適
当であり、１６〜４８ｍｌ／ｍｉｎ／ｃｍ2であるとより好ましい。尚、溶媒は完全に除
去される必要はなく、若干残っていてもかまわない。
【００９０】
塗料の乾燥は、後述する実施例２において示すように、ガラス管内に２５℃における湿度が１０％〜４０％の気体を供給しながら行うと好ましい。ガラス管内の湿度が低すぎると、その理由は明らかではないが、蛍光体層１０２の厚み等の均一性が悪くなる。具体的には、塗料が乾燥中にずれ落ちたかのように蛍光体層１０２に空隙が発生して、これにより蛍光体層１０２に凹凸が生じる。一方、湿度が高すぎると、溶媒の気化に時間がかかり生産効率が悪くなる。溶媒の気化を、ガラス管内に上記気体を供給しながら行えば、厚み等の均一性が優れた蛍光体層１０２を効率的に形成できる。また、蛍光体層１０２の均一性の向上により、輝度ムラの少ない蛍光ランプ１００を提供できる。
【００９１】
次に、乾燥された塗料を焼成する。焼成温度は、ガラス管内の温度が約６００℃〜７００℃となるように、例えば、シンター炉、電気炉等を用いて行えばよい。
次に、通常行われているように、ガラス管内を排気した後、ガラス管内に水銀および希ガスを充填し、次いで、ガラス管の両端部を封止してガラスバルブ１０４を得る。
塗料を構成する金属化合物には、例えば、カルボン酸イットリウム（Ｙ（ＣnＨ2n+1Ｃ
ＯＯ）3，ｎ＝５〜８）、イットリウムイソプロポキシド（Ｙ（ＯＣ3Ｈ7）3）、テトラエトキシシラン（Ｓｉ（ＯＣ2Ｈ5）4）等の有機金属化合物、金属硝酸塩、金属硫酸塩、金
属カルボン酸塩、金属β-ジケトナート錯体等を用いることができる。
【００９２】
以下に、金属化合物として、カプリル酸イットリウム（Ｙ（Ｃ7Ｈ15Ｃ００）3）を用いた場合を例に挙げて、金属化合物が金属酸化物となる反応を説明する。
図１３に示すように、カプリル酸イットリウムは、加水分解によりカプリル酸基（−ＯＯＣＣ7Ｈ15）が、水酸基（−ＯＨ）により置換され、同時にＣ7Ｈ15ＣＯＯＨが生成される。得られたイットリウム化合物は脱水して重合する。この反応が繰り返された後、重合体は焼成されてアニール処理される。このようにして、カプリル酸イットリウムは酸化イットリウム（Ｙ2Ｏ3）となる。
【００９３】
尚、図１１に示したように、蛍光体層１０２のガラスバルブ１０４と向い合う面の反対面において、蛍光体粒子１０２ａが露出しないようにするためには、例えば、蛍光体層形成用の塗料に含まれる金属化合物等の割合等を調整すればよい。または、蛍光体層形成用の塗料とは別に、蛍光体粒子を含まない上記金属化合物含有塗料を用意し、蛍光体層形成用塗料の乾燥後焼成前に金属化合物含有塗料を塗布して形成してもよい。金属酸化物層１０５の形成方法についても同様である。金属化合物含有塗料は、例えば、蛍光体層形成用の塗料から蛍光体粒子を除いた残余の成分を含む。
【００９４】
２．４  バックライトユニットの構成
外部電極型蛍光ランプを備えた発光装置の一例について説明する。下記に、発光装置の一例として、液晶ディスプレイ（ＬＣＤ）装置を構成するバックライトユニットを例に挙げて説明する。しかし、本発明の発光装置はこれに限定されず、発光装置を必要とする公知の表示装置のいずれに用いられるものであってもよい。また、下記では、ＬＣＤパネルの背面に複数本の蛍光ランプを当該背面に並行に配列する直下方式のバックライトユニットについて説明するが、本実施形態の発光装置は、ＬＣＤパネルの背面に置かれた導光板の端面に蛍光ランプを配置するエッジライト方式のバックライトユニットであってもよい。
【００９５】
図１４は、本実施形態のバックライトユニット１１０の概略構成を示す平面図であり、図１５は、図１４のＡ−Ａ拡大断面図であり、図１６は本実施形態のバックライトユニット１１０の斜視図である。尚、図１４および図１６では、図１５に示した透光板１２２と、当該透光板１２２が取り付けられる取り付け枠１２４等を除いた状態を示している。また、図１４〜図１６において、各構成部材間の縮尺は統一していない。
【００９６】
図１４および図１５に示すように、バックライトユニット１１０は、外囲器１１２を備え、外囲器１１２内には本発明の蛍光ランプ１１４の一例が複数本収納されている。蛍光ランプ１１４は、Ｕ字状をした屈曲型の外部電極型蛍光ランプ（ＥＥＦＬ：External Electrodes Fluorescent Lamp）である。
外囲器１１２は、例えば、反射板１１８と、反射板１１８の周縁部から立設された側壁１２０と、反射板１１８と対向するように側壁１２０に取り付けられた取り付け枠１２４と、透光板１２２とを備えている。透光板１２２は、取り付け枠１２４内に嵌めこまれており、反射板１１８に対して平行に配置されている。透光板１２２は、反射板１１８側（蛍光ランプ１１４側）から、光拡散板１２６、光拡散シート１２８、およびレンズシート１３０がこの順に積層されて構成されている。取り付け枠１２４は不透光材料で形成されているので、蛍光ランプ１１４から発せられた光は、図１４において二点鎖線で囲んだ、透光板１２２が存在する領域から取り出されることとなる。すなわち、透光板１２２は蛍光ランプ１１４が放つ光を透過させることが可能な窓部として機能する。
【００９７】
蛍光ランプ１１４は、ガラスバルブ１３４の両端部分の外周に外部電極１３６，１３８が取り付けられ、ガラスバルブ壁をキャパシタンスとして利用する誘電体バリア放電蛍光ランプである。外部電極１３６，１３８は、例えば、アルミニウム箔や銅箔等の金属箔をガラスバルブ１３４の外周に巻回し、ガラスバルブ表面に金属を蒸着し、または導電性ペーストを塗布し焼成して、形成されている。
【００９８】
蛍光体層１４０は、ガラスバルブ１３４の内面に形成されている。ただし、ガラスバルブ１３４内に封入された水銀の著しい消耗を抑制するために、蛍光体層１４０は、ガラスバルブ１３４の外部電極１３６，１３８と接した部分の内面を避けて形成されている。蛍光体層１４０の材料およびその形成方法は、前述の冷陰極型蛍光ランプ１００における場合と同様である。ガラスバルブ１３４内には、水銀に加え、放電物質（放電ガス）としてネオンとアルゴンとを含む混合気体が封入されている（いずれも、不図示）。
【００９９】
ガラスバルブ１３４は、Ｕ字状に屈曲された屈曲部１４２と、屈曲部１４２から平行に延設されてなる第１直線状部１４４および第２直線状部１４６を有する。後述する第２コネクタ１５８の配置位置に合わせて、第２直線状部１４６は、第１直線状部１４４よりも長くなっている。
図１６に示すように、反射板１１８上面には、細長い２枚の絶縁板（第１絶縁板１４８および第２絶縁板１５０）が略平行して敷設されている。第１絶縁板１４８および第２絶縁板１５０は、例えば、ポリカーボネートからなる。尚、本例では、第１絶縁板１４８および第２絶縁板１５０に代えて、この２枚の合計面積と同程度の面積を有する１枚の絶縁板を用いてもよい。第１絶縁板１４８上面には、第１外部電極１３６に給電するための第１給電部材１５２が設けられ、第２絶縁板１５０上面には、第２外部電極１３８に給電するための第２給電部材１５４が設けられている。
【０１００】
第１給電部材１５２は、複数の第１コネクタ１５６と、これら第１コネクタ１５６を物理的に連結すると共に電気的に接続する第１プレート１５７とから成る。第１コネクタ１５６の数は、蛍光ランプ１１４の数に対応している。第１プレート１５７は、第１絶縁板１４８上面に貼着されている。各第１コネクタ１５６には、外部電極１３６（以下、外部電極１３８との区別のために「第１外部電極１３６」と称する場合もある。）が嵌着されている。第１コネクタ１５６は、挟持片１５６ａ，１５６ｂと、両挟持片１５６ａ，１５６ｂを連結する板状部分（連結部１５６ｃ）とで構成され、第１コネクタ１５６以外の残余の板材部分が第１プレート１５７を構成している。各挟持片１５６ａ，１５６ｂは、例えば、リン青銅等の導電性材料からなる細長い板材を下記のように加工することにより形成できる。上記板材に、その長手方向に２個連続する長方形の隣り合う一辺を残すように切り込みを入れる。こうして形成された１対の片持片を板材に対してほぼ垂直折り曲げ、各片持片の先端側を蛍光ランプの外周に沿う形に加工する。第１コネクタ１５６に、第１外部電極１３６が嵌着される際には、両挟持片１５６ａ，１５６ｂは、外側に撓み、その復元力によって第１外部電極１３６が第１コネクタ１５６に保持される。
【０１０１】
同様に、第２給電部材１５４も、複数の第２コネクタ１５８と、これら第２コネクタ１５８を物理的に連結すると共に電気的に接続する第２プレート１６０とから成る。
第１プレート１５７のうちの、ガラスバルブ１３４の第２直線状部１４６と立体交差する領域は、絶縁シート１８２により覆われている。絶縁シート１８２は、例えば、ポリカーボネート等の絶縁性材料からなる。
【０１０２】
図１６に示した例では、ガラスバルブ１３４の第２直線状部１４６のうちの第２外部電極１３８に近い部分が、第１外部電極１３６と電気的に接続された第１プレート１５７と立体交差している。そのため、第２直線状部１４６と第１プレート１５７とが交差する箇所の電位差は大きなものとなる。したがって、絶縁シート１８２を設けないと、第２直線状部１４６と第１プレート１５７とが交差する箇所で、電位の高い方から低い方へと漏れ電流が流れてしまい、これが原因で蛍光ランプ１１４の輝度が低下してしまう。そこで、当該漏れ電流を可能な限り抑制するため、上記交差箇所に絶縁シート１８２を配置すると好ましい。
【０１０３】
バックライトユニット１１０は、インバータ１６２を備え、インバータ１６２は２本のリード線１６８，１７０を介して第１プレート１５７と第２プレート１６０に電気接続されている。電源回路ユニットであるインバータ１６２は、商用電源（不図示）からの５０／６０Ｈｚの交流電力を、高周波電力に変換して、蛍光ランプ１１４に給電する。これにより、２条の導電ラインによって、第１プレート１５７、第２プレート１６０を介して蛍光ランプに給電でき、一台のインバータ１６２で複数の蛍光ランプ１１４を並列点灯させることができる。
【０１０４】
側壁１２０には、各蛍光ランプ１１４に対応して「Ｃ」（Ｕ）字状部を有する屈曲部支持部材１８０が取り付けられている。屈曲部支持部材１８０は、例えばポリエチレンテレフタレート（ＰＥＴ）等の樹脂からなる。蛍光ランプ１１４の外囲器１１２内への組み付けは、「Ｃ」字状部にガラスバルブ１３４の屈曲部１４２がはめ込んだ後、ガラスバルブ１３４の両端部外周に形成された第１外部電極１３６および第２外部電極１３８をそれぞれ、第１コネクタ１５６、第２コネクタ１５８に嵌着するだけでよいので、簡便である。
【０１０５】
図１７に、上記実施形態のバックライトユニット１１０を用いた表示装置の一例として、液晶テレビの一例を示している。図１７において、説明の都合上、液晶テレビ２７０はその前面の一部が切り欠かれている。液晶テレビ２７０は、例えば、３２インチサイズの液晶テレビであり、バックライトユニット１１０の他に液晶ディスプレイパネル２７２等を備えている。液晶ディスプレイパネル２７２は、カラーフィルター基板、液晶、ＴＦＴ基板等からなり、外部からの画像信号に基づき、駆動モジュール（不図示）で駆動されて、カラー画像を形成する。
【０１０６】
バックライトユニット１１０の外囲器１１２は、前記液晶ディスプレイパネル２７２の背面側に配置されており、バックライトユニット１１０は背面から液晶ディスプレイパネル２７２に光を照射する。インバータ１６２は、例えば、液晶テレビ２７０の筐体２７４内であって、外囲器１１２外に配置される。
２．５  冷陰極型蛍光ランプの製造方法の実施例
以下、実施例を用いて本発明の一例をより具体的に説明する。尚、本発明は以下の実施例に限定されるものではない。
【実施例１】
【０１０７】
実施例１では、図９に示した構造の冷陰極型蛍光ランプを下記のとおり作製した。まず、三波長蛍光体として、ＹＶＯ4：Ｅｕ３＋、（ＢａＭｇ２Ａｌ１６Ｏ２７：Ｍｎ２＋，
Ｅｕ２＋、ＢａＭｇ2Ａｌ16Ｏ27：Ｅｕ２＋を準備した。これらの配合割合は、色度が、
ｘ＝０．２２０、ｙ＝０．２０５となるよう調整した。この三波長蛍光体１ｋｇを、酢酸ブチルとテレピン油とからなる混合溶媒に分散させて懸濁液を得た。混合溶媒には、蛍光体の分散前に予めＮＣ（ニトロセルロース）を１５ｇ、ホウ酸系結着剤１．５ｇを溶解させておいた。混合溶媒における酢酸ブチルとテレピン油との混合割合は、酢酸ブチル９００ｇに対してテレピン油４ｇとした。この懸濁液に、カプリル酸イットリウムを添加し、攪拌して溶解させ、蛍光体層形成用の塗料を得た。カプリル酸イットリウムは、蛍光体粒子１ｋｇに対して１５ｇ添加した。
【０１０８】
次に、上記塗料を、管内径２．４ｍｍ、長さ４００ｍｍ、肉厚０．２ｍｍのガラス管の内面に塗布した。ガラス管への塗料の塗布は、直立されたガラス管の上方から液を吸い上げる方法で行った。ガラス管の組成は下記のとおりである。
ＳｉＯ2 ６９．３％
Ａｌ2Ｏ3 ５．１％
Ｂ2Ｏ3 １５．５％
Ｌｉ2Ｏ ０．４８％
Ｎａ2Ｏ １．４％
Ｋ2Ｏ ４．８％
ＭｇＯ ０．５％
ＣａＯ ０．９％
ＳｒＯ ０．０４％
ＢａＯ １．２％
Ｓｂ2Ｏ3 ０．１％
Ａｓ2Ｏ3 ０％
ＴｉＯ2 ０．６％
ＺｒＯ2 ０．１％
次いで、ガラス管内に、温度２５℃相対湿度１２％の空気を約８分間供給して、塗布された塗料からなる層を乾燥させた。上記層の乾燥は、直立されたガラス管を回転させながら行った。温風の供給量は３０ｍｌ／ｍｉｎ／ｃｍ2とした。その後、６７０℃に設定し
た電気炉内で焼成を行った。焼成時間は１０分間とした。このとき、ガラス管内の温度を、熱電対を用いて測定したところ６５０℃に達していた。
【０１０９】
次に、ガラス管内の排気をし、水銀３ｍｇおよびガス（Ｎｅ：Ａｒ＝９５：５；約８ｋＰａ）の封入、ガラス管の封止を順次行って、蛍光ランプ（ａ）を得た。
尚、電極の材料にはＮｂを用いた。電極の軸方向の長さＮは５．５ｍｍ、内径は１．７ｍｍ、肉厚は０．１ｍｍ、ガラス管の端面から電極までの距離Ｍは８．２ｍｍとした。エミッタには、Ｃｓ2ＡｌＯ3を用いた。
【０１１０】
蛍光体層について、３００μｍ四方をＨＲＳＥＭで観察したところ、蛍光体粒子同士は、太さ０．２μｍ〜１．５μｍの棒状の金属酸化物（棒状体）によって架橋されていた。また、部分的には、１対の蛍光体粒子同士が複数の棒状体によって架橋されていた。棒状体の平均太さは０．５μｍであった。
尚、上記棒状体の「平均太さ」は、３００μｍ四方をＨＲＳＥＭで観察したときに見受けられた複数の棒状体の各棒状体について、長手方向長さの２分の１の箇所における太さを測定し、それらを相加平均した値である。
【０１１１】
色彩輝度計（ＴＯＰＣＯＮ社製、ＳＲ−３型番）を用いてランプ輝度を測定したところ、初期輝度は２２９５０ｃｄ／ｍ２であった。図１８、初期輝度を１００％として、点灯時間の経過による輝度維持率を図上に●（黒丸）で表している。なお、比較のために、金属酸化物の架橋がないことを除いて同じ仕様のランプ（初期輝度は２２４８０ｃｄ／ｍ２）の点灯時間の経過による輝度維持率を図上に□（四角）で表している、図１８に示すように２４００時間点灯時における輝度維持率が金属酸化物の架橋がない場合については８０％程度であるのに対し、本実施例の場合には８５％程度であり、輝度維持率が向上していることがわかる。
【実施例２】
【０１１２】
実施例２では、塗料層を乾燥させる際にガラス管内に供給する気体の湿度を変化させたこと以外は実施例１と同様にして、蛍光ランプ（ｃ）〜（ｇ）を作製した。
上記気体には、２５℃の時のときに湿度が４０％、１５％、１０％、８％、５％の気体を用いた。本実施例では２５℃の気体を用いたため、気体が供給されている間のガラス管内の湿度は、４０％、１５％、１０％、８％、５％に保たれていることになる。
【０１１３】
蛍光ランプ（ｃ）〜（ｇ）について、蛍光体層の厚みの均一性を調べた。まず、ＨＲＳＥＭで各蛍光ランプの長手方向の全長に渡って蛍光体層を観察した。２５℃における湿度が１０％未満の気体を用いて塗料の乾燥を行った蛍光ランプ（ｆ）、（ｇ）については、２５℃における湿度が１０％〜４０％の気体を用いて塗料の乾燥を行った蛍光ランプ（ｃ）〜（ｅ）よりも、蛍光体層について大きい厚みムラが観察された。具体的には、塗料が乾燥中にずれ落ちたかのような空隙が蛍光体層に発生しており、これにより蛍光体層に凸凹が観察された。一方、蛍光ランプ（ｃ）〜（ｅ）については、蛍光体層の厚みは、長手方向の全長に渡ってほぼ一定（１８μｍ±２μｍ）であった。
【０１１４】
３．その他の事項（赤色蛍光体ＹＶＯ4：Ｅｕ３＋について）
実施の形態１，２においては特に詳細を述べなかったが、赤色蛍光体としてＹＶＯ4：
Ｅｕ３＋（ＹＶＯ）を用いる場合には、Ｆｅ，Ｓｉ，Ｃａを主体とする不純物の濃度が所定値以下のＹＶＯ4：Ｅｕ３＋（ＹＶＯ）を用いることが好ましい。
【０１１５】
赤色蛍光体ＹＶＯは、色度（chromaticity）が（ｘ＝０．６６１，ｙ＝０．３２８）であり、色再現性（color reproducibility）を良化するために用いられている。
ところが、本願発明者らの検討によれば、従来のＹＶＯはランプ電流値の上昇にも関わらず、赤色の放射強度が他の緑色青色と比べる十分に上昇しない傾向にあることがわかった。
【０１１６】
このため、ランプ電流の上昇にも関わらずそれに見合う輝度が得られない上、ランプ電流の上昇に伴って赤色緑色青色の３色の内で赤色成分だけが弱くなり、ランプからの光に色ズレが生じてしまうことが明らかになっている。
図１９は、単色の蛍光体からなる蛍光体層を形成したことを除く他は、冷陰極蛍光ランプ１００と同様の構成のランプを作成し、点灯させた場合の、ランプ電流（ｍＡ）とピーク波長強度との関係を示すグラフである。
【０１１７】
図１９のグラフにおいて、「輝度低下ＹＶＯ」は、不純物濃度が３３ｐｐｍのＹＶＯであり、単なる「ＹＶＯ」は、不純物濃度が９ｐｐｍのＹＶＯである。
なお、図１９および後述の図２０の不純物濃度は、島津製作所製のICP発光分析装置（ICPSー8000）を用いて測定した。
図１９のグラフに示すように、「輝度低下ＹＶＯ」は電流の上昇にも関わらずピーク波長強度がそれ程上昇しないため、青色蛍光体（ＢＡＭ），緑色蛍光体（ＢＡＭ：Ｍｎ２＋），緑色蛍光体（ＬＡＰ）の上昇割合から外れてしまう。このため、これらの３色を蛍光体として用いたランプにおいて、色ズレが生じやすい。
【０１１８】
これに対して、「ＹＶＯ」は電流値の上昇に伴ってピーク波長強度が上昇しているため上記色ズレを抑えることが可能である。
なお、冷陰極蛍光ランプにおける電流値は、４.０ｍＡ〜８．０ｍＡの範囲が実用的に
用いられる。それゆえに、特にこの範囲における赤色蛍光体の上昇割合が、他色の蛍光体の上昇割合から離れないことが色ズレ防止のために必要である。
【０１１９】
図２０は、赤緑青の３色の内の赤色蛍光体ＹＶＯ4：Ｅｕ３＋からなる蛍光体層を形成
したことを除く他は、冷陰極蛍光ランプ１００と同様の構成のランプを作成し、ランプ電流６ｍＡでもって点灯させた場合の、赤色蛍光体ＹＶＯ4：Ｅｕ３＋におけるＦｅ，Ｓｉ
，Ｃａのそれぞれの不純物濃度（ｐｐｍ）と相対輝度（％）との関係を示すグラフである。この相対輝度（％）は、不純物濃度が１０ｐｐｍのときの輝度を基準としている。
【０１２０】
図２０に示すように、不純物濃度が２０ｐｐｍの場合は相対輝度が９０％であるのに対し、不純物濃度が３０ｐｐｍとなると相対輝度が５０％となり急激に低下していることがわかる。
実用上のランプ電流値の範囲や、上述した色ズレの問題などを鑑みると、不純物濃度は２０ｐｐｍ以下であることが好ましい。不純物濃度は低ければ低い程良いと考えられるが、不純物除去のための精製技術や、製造工程上の問題を考慮すると、下限値は例えば３ｐｐｍ程度である。
【０１２１】
従って、ＹＶＯにおいて、Ｆｅ，Ｓｉ，Ｃａの不純物濃度は、各々３ｐｐｍ以上２０ｐｐｍ以下であることが好ましい。
なお、ＹＶＯにおいて、特にＦｅ，Ｓｉ，Ｃａの濃度を減らすと結果が良好となった原因としては、次のように考えられる。
すなわち、赤色蛍光体ＹＶＯに、Ｆｅ，Ｓｉ，Ｃａが多く混入していると、Ｆｅ，Ｓｉ，Ｃａは、電気陰性度（electronegativity）が比較的高いため（電気陰性度は、順に、
１.８，１.８，１.０である。）、赤色蛍光体ＹＶＯ表面のＦｅ，Ｓｉ，Ｃａが、負電荷
（negative charge）を帯び易い。
【０１２２】
このため、Ｈｇ+が赤色蛍光体の表面にトラップされ、放電空間内の水銀の量が減少し
、上記のような色ズレの問題が生じたと考えられる。
【産業上の利用可能性】
【０１２３】
本発明に係る蛍光ランプによれば、ランプ外部に波長３１３ｎｍの紫外線が漏れ出ることを防止することが可能となり、バックライトユニットなどに用いることができる。
【図面の簡単な説明】
【０１２４】
【図１】図１の上部は、冷陰極型蛍光ランプ２０の概略構成を示す一部切欠図であり、下部は蛍光体層の一部拡大図である。
【図２】三種類の蛍光体粒子の物質名と、波長３１３ｎｍ紫外線の吸収の有無、組成重量比率を示す表であり、図２（ａ）は従来技術に係る蛍光体を例示し、図２（ｂ）は本実施の形態に係る蛍光体を示している。
【図３】波長３１３ｎｍを吸収する蛍光体の総重量に対する割合が、紫外線遮断効果に与える影響について調べた実験結果を示すグラフである。
【図４】実施の形態１に係る外部電極型蛍光ランプ５０の構成を示す図であって、図４（ａ）は外部電極型蛍光ランプの概略図であり、図４（ｂ）は、外部電極型蛍光ランプ５０の端部を、管軸を含む平面で切断したときの拡大断面図である。
【図５】実施の形態１に係る直下方式のバックライトユニット１の構成を示す概略斜視図である。
【図６】エッジライト方式のバックライトユニット８０の概略構成を示す断面図である。
【図７】シンターの過程における水分残留量の時間変化のグラフを示す図である。
【図８】蛍光体層の断面を示す図である。
【図９】実施の形態２に係る蛍光ランプの一例を示す断面図である。
【図１０】蛍光体層の一例を示す拡大概念図である。
【図１１】蛍光体層の他の一例を示す拡大概念図である。
【図１２】蛍光ランプの製造方法の一例を説明するフローチャートである。
【図１３】カプリル酸イットリウムを用いた場合の化学反応を説明するための図である。
【図１４】発光装置の一例を示す平面図である。
【図１５】図１４のＡ−Ａ断面図である。
【図１６】発光装置の一例を示す斜視図である。
【図１７】表示装置の一例を示す斜視概念図である。
【図１８】点灯時間の経過による輝度維持率の変化を示したグラフである。
【図１９】蛍光体を異ならせた場合の、ランプ電流（ｍＡ）とピーク波長強度との関係を示すグラフである。
【図２０】不純物濃度（ｐｐｍ）と相対輝度（％）との関係を示すグラフである。
【図２１】従来の蛍光ランプを構成する蛍光体層の一例を示す拡大概念図である。
【符号の説明】
【０１２５】
１  直下方式のバックライトユニット
１３  拡散板
２０，１００  冷陰極蛍光ランプ
３０，６０  ガラスバルブ（透光性容器）
３２，６４，７３，１０２  蛍光体層
３２Ｂ，６４Ｂ  青色蛍光体粒子
３２Ｇ，６４Ｇ  緑色蛍光体粒子
３２Ｒ，６４Ｒ  赤色蛍光体粒子
５０  外部電極型蛍光ランプ
７６  酸化イットリウム被膜（保護膜）
８０  エッジライト方式のバックライトユニット
１０２ａ  蛍光体粒子
１０２ｂ  棒状体
１０４，１３４  ガラスバルブ
１０５  金属酸化物層
１１０  バックライトユニット
２７０  液晶テレビ
２７２  液晶ディスプレイパネル
【図１】
0004464452.tif 000002
【図２】
0004464452.tif 000003
【図３】
0004464452.tif 000004
【図４】
0004464452.tif 000005
【図５】
0004464452.tif 000006
【図６】
0004464452.tif 000007
【図７】
0004464452.tif 000008
【図８】
0004464452.tif 000009
【図９】
0004464452.tif 000010
【図１０】
0004464452.tif 000011
【図１１】
0004464452.tif 000012
【図１２】
0004464452.tif 000013
【図１３】
0004464452.tif 000014
【図１４】
0004464452.tif 000015
【図１５】
0004464452.tif 000016
【図１６】
0004464452.tif 000017
【図１７】
0004464452.tif 000018
【図１８】
0004464452.tif 000019
【図１９】
0004464452.tif 000020
【図２０】
0004464452.tif 000021
【図２１】
0004464452.tif 000022